(57)【要約】【課題】エチレン−ビニルアルコール共重合体の製造において、エチレン−ビニルアルコール共重合体のアルコール溶液中のアルコールを効率的に水に置換し、熱安定剤を均一に含有させることが可能なエチレン−ビニルアルコール共重合体の製造方法を提供すること。【解決手段】エチレン−ビニルアルコール共重合体の炭素数４以下のアルコール溶液を、カルボン酸化合物、ホウ素化合物、リン酸化合物から選ばれる少なくとも一種の添加剤を含有する水溶液と接触させ、前記アルコールの一部または全部を水に置換するとともに、前期添加剤を含有させる。【選択図】なし【特許請求の範囲】
【請求項１】
エチレン−ビニルアルコール共重合体の炭素数４以下のアルコール溶液を、カルボン酸化合物、ホウ素化合物、リン酸化合物から選ばれる少なくとも一種の添加剤の水溶液と接触させ、前記アルコールの一部または全部を水に置換することによって、前記添加剤を含有するモチ状のエチレン−ビニルアルコール共重合体組成物を回収することを特徴とするエチレン−ビニルアルコール共重合体組成物の製造方法。
【請求項２】
容器内で攪拌しながら行うことを特徴とする、請求項１記載のエチレン−ビニルアルコール共重合体組成物の製造方法。
【請求項３】
炭素数４以下のアルコールがメタノールであることを特徴とする請求項１または２記載のエチレン−ビニルアルコール共重合体組成物の製造方法。
【請求項４】
請求項１〜３いずれか記載の製造方法で得られたエチレン−ビニルアルコール共重合体組成物を押出機内で溶融混練し、吐出後、切断することを特徴とするエチレン−ビニルアルコール共重合体ペレットの製造方法。
【発明の詳細な説明】
【技術分野】
【０００１】
本発明は、エチレン−ビニルアルコール共重合体（以下、ＥＶＯＨと略記する。）組成物およびそのペレットの製造方法に関し、さらに詳しくは、カルボン酸化合物、ホウ素化合物、リン酸化合物から選ばれるＥＶＯＨに熱安定性を付与する添加剤を含有するＥＶＯＨ組成物およびそのペレットの製造方法に関する。
【背景技術】
【０００２】
ＥＶＯＨは、透明性、酸素等のガスバリア性、保香性、耐溶剤性、耐油性、機械強度などに優れており、フィルム、シート、ボトルなどに成形され、食品包装材料、医薬品包装材料、工業薬品包装材料、農薬包装材料等の各種包装材料として広く用いられている。
【０００３】
ＥＶＯＨは、通常、エチレンと酢酸ビニルなどの脂肪酸ビニルエステルとの共重合によって得られるエチレン−ビニルエステル共重合体を、アルカリ触媒の存在下、メタノールなどのアルコールを溶媒として、高温高圧下でケン化して製造される。
従来、ケン化工程で得られた高温高圧下のＥＶＯＨアルコール溶液は、常圧で安定なＥＶＯＨの水／アルコール混合溶液とされ、水を主体とする低温の凝固浴中に押出し、ストランド状に析出させてから切断、ペレット化後乾燥されて製品とされていた。
なお、かかる製造法で得られたＥＶＯＨペレットは多孔質であり、各種添加剤、特に熱安定化剤を配合する場合には、かかるペレットをカルボン酸化合物、ホウ素化合物、リン酸化合物などの熱安定化剤の水溶液中に浸漬し、これらをペレット内部に含浸して乾燥させる方法が広く用いられている。
【０００４】
しかしながら、かかるＥＶＯＨの製造法においては、ＥＶＯＨの水／アルコール溶液を凝固浴中に押し出してストランド化する際に凝固浴にアルコールが流出し、さらにこれが空気中に揮散し、作業環境を悪化させる原因となるという問題点を有していた。
【０００５】
そこで上記の問題を解決する方法として、ＥＶＯＨのアルコール溶液を装置に導入し、装置内で水と接触させてアルコールと水を置換しＥＶＯＨ含水組成物とする工程（工程１）、得られたＥＶＯＨ含水組成物をペレット化する工程（工程２）、かかるペレットを乾燥する工程（工程３）、含水率が低減されたペレットを押出機で溶融混練する工程（工程４）、押出機から吐出されたＥＶＯＨを切断してペレットとする工程（工程５）、からなるＥＶＯＨペレットの製造方法（例えば、特許文献１参照。）が提案された。
【０００６】
【特許文献１】ＷＯ２００４／００９３１３号公報
【発明の開示】
【発明が解決しようとする課題】
【０００７】
特許文献１に記載のＥＶＯＨペレットの製造方法は、ＥＶＯＨのアルコール溶液から除去されたアルコールを開放状態にさらすことなく回収することが可能であり、作業環境を悪化させることがない点で優れたものである。
通常、ＥＶＯＨには、溶融成形時の熱安定性を向上させるため、カルボン酸化合物、ホウ素化合物、リン酸化合物などの熱安定化剤が配合されるが、かかる特許文献１においては、ＥＶＯＨ中に熱安定化剤を含有させる方法として、工程２で得られたペレットを熱安定化剤の水溶液中に浸漬し、これを含有させる方法と、工程４の押出機での溶融混練工程時に熱安定化剤を添加する方法が開示されている。しかしながら、特許文献１に記載の発明における工程２で得られたペレットは凝固法で得られたものではなく、多孔質ではないため、熱安定化剤が充分にペレット中に含浸されず、その効果が充分得られない場合があった。
また、工程５の溶融混練時に配合する場合は、溶融混練の初期段階ではまだ熱安定化剤が充分に全体に行き渡っておらず、その際の熱履歴によって得られたペレットが若干着色する場合があった。
【０００８】
すなわち本発明は、アルコールを開放状態にさらすことがないＥＶＯＨの製造方法であって、熱安定化剤をＥＶＯＨ中に均一に分散させることが可能で、熱安定性に優れ、着色が低減されたＥＶＯＨ組成物およびペレットの製造方法を提供することを目的とするものである。
【課題を解決するための手段】
【０００９】
本発明者は、上記事情に鑑み、鋭意検討した結果、ＥＶＯＨの炭素数４以下のアルコール溶液を、カルボン酸化合物、ホウ素化合物、リン酸化合物から選ばれる少なくとも一種の添加剤を含有する水溶液と接触させ、前記アルコールの一部または全部を水に置換するとともに、前記添加剤を含有させることを特徴とするＥＶＯＨ組成物の製造方法によって上述の目的が達成されることを見出し、本発明を完成した。
【００１０】
すなわち本発明は、ＥＶＯＨの製造法において、エチレン−ビニルエステル共重合体をケン化して得られるＥＶＯＨのアルコール溶液中に水を接触させ、かかるアルコール溶液中のアルコールを水に置換して、ＥＶＯＨの水／アルコール混合溶液、あるいはさらに置換と脱水を進めてＥＶＯＨ含水組成物とする工程において、水としてＥＶＯＨの熱安定化剤として働く添加剤の水溶液を用いることで、かかる添加剤をＥＶＯＨ中に効率よく含有させることを特徴とするものである。
【発明の効果】
【００１１】
本発明の製造方法を用いれば、熱安定化剤を均一にＥＶＯＨ中に含有させることが可能であるため、着色が少ないペレットが得られ、その熱安定性も良好であり、溶融成形時にゲルやフィッシュアイの発生が極めて少ない。
【発明を実施するための最良の形態】
【００１２】
以下に記載する構成要件の説明は、本発明の実施態様の一例（代表例）であり、これらの内容に特定されるものではない。
以下、本発明について詳細に説明する。
【００１３】
まず、本発明に用いられるＥＶＯＨについて説明する。
本発明に用いられるＥＶＯＨは、エチレン構造単位とビニルアルコール構造単位を主成分とし、ケン化度によって若干量のビニルエステル構造単位を含むものであり、通常、酢酸ビニルなどの脂肪酸ビニルエステルとエチレンを共重合して得られたエチレン−ビニルエステル共重合体をケン化して得られるものである。
【００１４】
ＥＶＯＨ中のエチレン含有量としては、通常２〜８０モル％のものが用いられる。
特に、ＥＶＯＨに溶融成形性を求める場合には、通常１０〜６０モル％のものが用いられ、さらには２０〜５５モル％、特に２５〜５０モル％のものが好ましく用いられる。かかるエチレン含有量が少なすぎると熱分解温度と融点が近くなりすぎ、良好な溶融成形が困難になる傾向にあり、逆に多すぎるとガスバリヤー性が低下する傾向にある。
【００１５】
また、ＥＶＯＨを水溶性樹脂として使用する場合には、かかるエチレン含有量が通常２〜２０モル％のものが用いられ、さらには３〜１０モル％のものが好ましく用いられる。かかるエチレン含有量が多すぎると水溶性が低下する傾向にある。かかる低エチレン含有量のＥＶＯＨは、水溶液とし、ガスバリア性塗膜形成用のコート剤などとして有用である。
また、ＥＶＯＨ中の酢酸ビニル成分のケン化度は通常８０モル％以上であり、ガスバリア性が必要とされる場合には高ケン化度のものが好ましく、通常は９５モル％以上、好ましくは９８モル％以上である。かかるケン化度が小さすぎるとガスバリア性や耐湿性が低下する傾向にある。
【００１６】
また、ＥＶＯＨの重合度は、その用途に応じて適宜選択すればよいが、溶融成形して使用する場合には、通常、そのメルトフローレート（ＭＦＲ）（２１０℃、荷重２１６０ｇ）値として０．５〜１００ｇ／１０分であり、さらには１〜５０ｇ／１０分、特には３〜３５ｇ／１０分のものが好ましく用いられる。かかるＭＦＲが小さすぎると、溶融成形時に押出機内が高トルク状態となって押出加工が困難になることがあり、逆に大きすぎると、溶融成形によってえられるシートやフィルムの厚み精度を上げることが難しくなる。
かかるＥＶＯＨは、通常、脂肪酸ビニルエステル化合物とエチレンを共重合して得られたエチレン−ビニルエステル共重合体をケン化して得られ、かかるエチレン−ビニルエステル共重合体は、溶液重合、懸濁重合、乳化重合、バルク重合などの公知の重合法によって得られるものであり、中でも溶液重合が好ましく用いられる。
【００１７】
かかる脂肪酸ビニルエステル系化合物としてはギ酸ビニル、酢酸ビニル、プロピオン酸ビニル、バレリン酸ビニル、酪酸ビニル、イソ酪酸ビニル、ピバリン酸ビニル、カプリン酸ビニル、ラウリン酸ビニル、ステアリン酸ビニル、安息香酸ビニル、バーサチック酸ビニル等が挙げられるが、中でも経済的にみて酢酸ビニルが好ましく用いられる。
また、共重合体中にエチレンを導入する方法としては通常のエチレン加圧重合を行えばよく、その導入量はエチレンの圧力によって制御することが可能であり、所望するエチレン含有量により一概にはいえないが、通常は２５〜８０ｋｇ／ｃｍ2の範囲から選択される。
【００１８】
また、エチレンと脂肪酸ビニルエステル化合物以外に、ＥＶＯＨに要求される特性を阻害しない範囲で共重合可能なエチレン性不飽和単量体を共重合していてもよく、かかる単量体としては、プロピレン、１−ブテン、イソブテン等のオレフィン類、３−ブテン−１−オール、４−ペンテン−１−オール、５−ヘキセン−１−オール、３，４−ジヒドロキシ−１−ブテン、５−ヘキセン−１，２−ジオール等のヒドロキシ基含有α−オレフィン類や、そのエステル化物などの誘導体、例えば、３，４−ジアセトキシ−１−ブテン、アクリル酸、メタクリル酸、クロトン酸、（無水）フタル酸、（無水）マレイン酸、（無水）イタコン酸等の不飽和酸類あるいはその塩あるいは炭素数１〜１８のモノまたはジアルキルエステル類、アクリルアミド、炭素数１〜１８のＮ−アルキルアクリルアミド、Ｎ，Ｎ−ジメチルアクリルアミド、２−アクリルアミドプロパンスルホン酸あるいはその塩、アクリルアミドプロピルジメチルアミンあるいはその酸塩あるいはその４級塩等のアクリルアミド類、メタクリルアミド、炭素数１〜１８のＮ−アルキルメタクリルアミド、Ｎ，Ｎ−ジメチルメタクリルアミド、２−メタクリルアミドプロパンスルホン酸あるいはその塩、メタクリルアミドプロピルジメチルアミンあるいはその酸塩あるいはその４級塩等のメタクリルアミド類、Ｎ−ビニルピロリドン、Ｎ−ビニルホルムアミド、Ｎ−ビニルアセトアミド等のＮ−ビニルアミド類、アクリルニトリル、メタクリルニトリル等のシアン化ビニル類、炭素数１〜１８のアルキルビニルエーテル、ヒドロキシアルキルビニルエーテル、アルコキシアルキルビニルエーテル等のビニルエーテル類、塩化ビニル、塩化ビニリデン、フッ化ビニル、フッ化ビニリデン、臭化ビニル等のハロゲン化ビニル類、トリメトキシビニルシラン等のビニルシラン類、酢酸アリル、塩化アリル、アリルアルコール、ジメチルアリルアルコール、トリメチル−（３−アクリルアミド−３−ジメチルプロピル）−アンモニウムクロリド、アクリルアミド−２−メチルプロパンスルホン酸、ビニルエチレンカーボネート、グリセリンモノアリルエーテル等が挙げられる。
【００１９】
溶液重合に使用される溶媒としては、エチレンと脂肪酸ビニルエステル化合物、およびその重合生成物であるエチレン−ビニルエステル共重合体を溶解するものであることが必要であり、通常は炭素数が４以下のアルコールが用いられ、具体的には、メタノール、エタノール、ｎ−プロピルアルコール、イソプロピルアルコール、ｔ−ブチルアルコールなどが挙げられ、特にメタノールが好ましい。
【００２０】
得られた共重合体は、次いでケン化されるのであるが、かかるケン化にあたっては、上記で得られた共重合体が炭素数４以下のアルコール又は含水アルコールに溶解された状態で、アルカリ触媒又は酸触媒を用いて行われる。炭素数４以下のアルコールとしては、メタノール、エタノール、プロパノール、ｔｅｒｔ−ブタノール等が挙げられるが、重合時に用いた溶媒と同じにすると、溶媒置換の必要がなくなり、回収再利用の処理も併せて行えることから効果的であり、重合溶媒と同様のメタノールが特に好ましく用いられる。
ケン化に使用される触媒としては、水酸化ナトリウム、水酸化カリウム、ナトリウムメチラート、ナトリウムエチラート、カリウムメチラート、リチウムメチラート等のアルカリ金属の水酸化物やアルコラートの如きアルカリ触媒、硫酸、塩酸、硝酸、メタスルフォン酸、ゼオライト、カチオン交換樹脂等の酸触媒が挙げられるが、通常は水酸化ナトリウムを用いることが多い。
【００２１】
かかるケン化反応は、公知の方法で行うことが可能であるが、鹸化時のアルカリ触媒量が低減できることや鹸化反応が高効率で進み易い等の理由より、塔型装置を用い加熱加圧下で行わうことが好ましい。
かかるケン化反応によって得られたＥＶＯＨのアルコール溶液は、通常ＥＶＯＨ１００重量部に対し、炭素数４以下のアルコールを通常３００重量部以上、特に４００〜９００重量部含有するものである。
【００２２】
かくして得られたＥＶＯＨのアルコール溶液は、次いで、これに水を接触させ、かかるアルコールを水に置換して、ＥＶＯＨの水／アルコール混合溶液とし、さらに必要に応じて置換と脱水を進めてＥＶＯＨ含水組成物とされわけであるが、本発明の製造方法は、かかる工程において、水に代えてカルボン酸化合物、ホウ素化合物、リン酸化合物なから選ばれる少なくとも一種の添加剤を含有する水溶液を用いることによって、これらのＥＶＯＨに熱安定化効果を付与する添加剤を含有させることを特徴とするものである。
【００２３】
かかる工程は、通常、容器にＥＶＯＨのアルコール溶液と水を導入し、両者を接触させて行われるが、その方法としては連続式、回分式のいずれであってもよく、容器の形状も特に限定されず、塔型、槽型などの公知の容器を用いることができる。
特に、かかる置換工程を、まず、塔型装置で行い、ついで槽型容器にて攪拌しながら行うことによって、効率的にアルコールと水とが置換され、さらに効率的に含水量が低減されて、低アルコール含有量、かつ、低含水量のＥＶＯＨ組成物を得ることができる。
以下、かかる塔型装置による方法と槽型容器により攪拌しながら行う方法を順次行う方法について、詳細に説明する。
【００２４】
まず、塔型装置によるアルコール−水置換について説明する。
塔型装置としては、多孔板塔、泡鐘塔などの棚段塔や充填塔を挙げることができるが、高分子溶液のような粘度をもつ溶液の場合、処理効率の点で棚段塔が好ましく、中でも多孔板塔が好ましく用いられる。棚段塔の場合、その段数は通常２〜２０段、特に５〜１５段のものが好ましく用いられる。また、棚段塔以外の場合もこれと等価あるいはこれ以上の効率をもつものが用いられる。
かかる塔型装置にＥＶＯＨのアルコール溶液と水とが導入され、両者が接触することによってアルコールの一部が水に置換され、ＥＶＯＨの水／アルコール溶液、および水とアルコールの混合物が塔型装置から導出される。かかるＥＶＯＨのアルコール溶液と水との接触は、向流、並流のいずれでも可能であるが、置換効率の点から向流で接触させることが好ましい。
また、水としては熱水あるいは水蒸気が用いられ、特に水蒸気として装置中に導入されることが好ましい。
塔型装置へのＥＶＯＨのアルコール溶液、水の導入位置、およびＥＶＯＨの水／アルコール混合溶液、水／アルコール混合物の導出位置は特に限定されるものではないが、例えば、ＥＶＯＨのアルコール溶液を塔上部から導入し、水蒸気を塔下部から導入して前記溶液と向流接触させ、アルコール蒸気を水蒸気とともに塔上部から導出し、ＥＶＯＨの水／アルコール溶液を塔下部から導出する方法が好ましい。
なお、棚段塔を用いる場合のＥＶＯＨアルコール溶液の供給位置は、通常塔頂部よりも２〜４段下であり、かかる供給位置よりも上の段には水を供給したり、水蒸気の導出量を調整したりして棚上に水層を形成することが、塔上部から導出される水とアルコールの混合蒸気中へのＥＶＯＨ等の飛沫の同伴を防ぎ、蒸気の移送管や凝縮器中の汚染を防止することができるため好ましい。また、水蒸気の供給位置は、通常、塔底部であるが、それよりも１〜２段上であっても構わない。なお、かかる塔から導出されたアルコールと水との混合蒸気は、凝縮器などを用いて液化し、分離精製して再使用することが可能である。
【００２５】
かかる水蒸気の導入量は、少なすぎるとアルコールとの置換効率が悪く、逆に多すぎるとコスト面で不利となるので、ＥＶＯＨ溶液の導入量に対して通常０．０１〜３０倍（重量比）であり、より好適には０．０５〜１０倍、さらには０．０７〜５倍である。かかる水蒸気は前述の塔から導出されたアルコールと水の混合蒸気を精製したものを再使用したものであってもよく、若干量のアルコールを含む混合蒸気であっても構わないが、その含有量は水蒸気１００重量部に対して１０重量部以下であり、水−アルコールの置換効率の観点からは、アルコールの含有量がより少なく、理想的には全く含まないものが好ましい。
【００２６】
塔型装置内の温度は、通常は４０〜１６０℃、より好適には６０〜１５０℃、さらには７０〜１４０℃である。かかる温度が低すぎると、装置内でのＥＶＯＨ溶液の粘度が高くなり、置換効率が低下する場合があり、逆に温度が高すぎると、ＥＶＯＨが劣化する傾向がある。
塔型装置内の圧力は、通常は０〜１ＭＰａＧであり、より好ましくは０〜０．６ＭＰａＧ、さらに好ましくは０〜０．３ＭＰａＧである。かかる圧力が低すぎると置換効率が低下し、また、高すぎると装置内の温度が上昇してＥＶＯＨが熱劣化しやすくなる。
【００２７】
かかる工程を経て、塔型装置から導出されるＥＶＯＨの水／アルコール溶液は、ＥＶＯＨ１００重量部に対するアルコールの含有量が１０重量部以上であることが好ましく、特に１０〜２００重量部、さらに１０〜１５０重量部、殊に１０〜１００重量部含有するものが好ましい。また、かかるＥＶＯＨの水／アルコール溶液中の水の含有量は、ＥＶＯＨ１００重量部に対して、５０〜２００重量部であることが好ましく、特に６０〜１５０重量部、さらには７０〜１００重量部含有するものが好ましい。かかるアルコールおよび水の含有量が多すぎると、次いで行われる攪拌置換工程に負担がかかるため好ましくない。また、アルコールや水の含有量が少なすぎると粘度が高くなって、塔型装置後半の置換効率が低下したり、塔型装置からの導出が困難になる場合がある。
【００２８】
かくして得られたＥＶＯＨの水／アルコール溶液は、次の段階にて、槽型容器中で攪拌しながら水と接触させることにより、アルコールが水に置換され、アルコールの含有量が減少するにしたがって、ＥＶＯＨ中の水が排出され、低含水量のＥＶＯＨ含水組成物が得られる。
【００２９】
ここで用いられる容器としては、攪拌装置を備えているものであれば、その形状は特に限定されないが、ジャケット等の温度調節手段を備えたものや、密閉して加圧状態にすることが可能であるものが望ましい。
攪拌装置における攪拌翼の形状としては、高粘度となるＥＶＯＨ組成物を攪拌できるものであれば、どのようなものであっても構わないが、例えば、パドル翼、ダブルヘリカルリボン翼、アンカー翼、プロペラ翼、マックスブレンド翼などを挙げることができる。また、攪拌は連続であっても、断続的におこなっても構わない。
【００３０】
かかる容器への水の供給は、連続的あるいは断続的に行われ、熱水であっても水蒸気であってもよく、その導入量は、少なすぎるとアルコールとの置換効率が悪く、逆に多すぎると容器からの導出速度がおいつかず、非経済的なので、容器に供給されたＥＶＯＨ１００重量部に対して通常０〜３５重量部／ｈｒ、特に１０〜３２重量部／ｈｒ、さらには１４〜２３重量部／ｈｒである。なお、ＥＶＯＨを容器内に連続的に供給する場合には、ＥＶＯＨ１００重量部／ｈｒに対し、通常水を５０〜５００重量部／ｈｒ供給し、特に１００〜４００重量部／ｈｒ、さらに１５０〜３００重量部／ｈｒの範囲が好ましく用いられる。
【００３１】
なお、かかる容器内に供給された水は、樹脂中から排出されたアルコールとともに容器外に導出されるが、その機構としては、容器の上部からオーバーフローさせる方法、あるいは水とアルコールの混合蒸気として導出する方法などが挙げられ、その両方を併せて行うことが好ましい。
【００３２】
容器内の温度は通常は４０〜１４０℃、より好適には６０〜１２０℃、さらには８０〜１００℃である。かかる温度が低すぎると、系の流動性が低下し、次工程への移送が困難になる場合があり、逆に高すぎると、ＥＶＯＨが劣化する場合があるので好ましくない。
容器内の圧力は通常は常圧で行われるが、加圧状態にしてもよく、通常は０〜１ＭＰａＧ、特に０〜０．６ＭＰａＧ、さらには０〜０．３ＭＰａＧの圧力が好ましく用いられる。かかる圧力が高すぎると容器内の温度が上昇してＥＶＯＨが熱劣化しやすくなる傾向がある。
【００３３】
こうして得られるＥＶＯＨ組成物は、ＥＶＯＨ１００重量部に対して好ましくは水を２０〜１００重量部含有するものであり、特に３０〜９０重量部、さらには４０〜８０重量部含有するものである。また、除去しきれなかったアルコールを含有していても構わず、その含有量は、ＥＶＯＨ１００重量部に対して通常１０重量部未満である。
かかるＥＶＯＨ組成物中の水、およびアルコールの含有量は、上述の攪拌容器でのアルコール−水置換の各種条件によって制御することが可能であるが、通常は、攪拌容器中のＥＶＯＨ組成物中のアルコールの含有量をモニターし、これがＥＶＯＨ１００重量部に対して１０重量部未満となった時点を終点とすることが好ましい。
【００３４】
なお、かかる容器内攪拌による置換は塔型装置から得られるＥＶＯＨの水／アルコール溶液を連続して供給する連続式であっても、一定量毎に供給するバッチ式であってもよく、バッチ式の場合には一段階でも十分可能であるが、容器を直列に並べ、複数段で行うことにより、滞留時間の調整や、樹脂分の微調整が可能となり、さらには、後述の添加剤の配合を容器毎に行うことができる点などから有用である。
【００３５】
本発明の製造方法においては、上述の工程において、水としてカルボン酸化合物、ホウ素化合物、リン酸化合物から選ばれる少なくとも一種の添加剤の水溶液を用いるところに特徴がある。この、添加剤水溶液を用いた水−アルコール置換は、上述の塔型装置による方法、槽型容器での攪拌による方法のいずれにも適用できるが、特に、後者への適用が効果的である。
この場合の、水溶液中における各化合物の含有量は、後述する最終的なＥＶＯＨ中の好ましい含有量となるように適宜設定すればよいが、通常、カルボン酸化合物が１０〜５００ｐｐｍ、ホウ素化合物が１〜５０ｐｐｍ、リン酸化合物が１０〜５０ｐｐｍの範囲から選定される。
【００３６】
かかるカルボン酸化合物としては、通常は炭素数が２〜４のカルボン酸化合物が好ましく、また、１価あるいは２価のものが好ましく用いられる。具体的には、シュウ酸、コハク酸、安息香酸、クエン酸、酢酸、プロピオン酸、乳酸などが例示され、これらの中でも、コスト、入手の容易さなどの面から、酢酸およびプロピオン酸が好ましく用いられる。  本発明で得られるＥＶＯＨペレット中のカルボン酸の含有量は、少なすぎると溶融成形時に着色が発生することがあり、また多すぎると溶融粘度が高くなることがあるので、通常は１０〜５０００ｐｐｍであり、特に３０〜３０００ｐｐｍ、さらに５０〜２０００ｐｐｍが好ましい範囲である。
【００３７】
ホウ素化合物としては、ホウ酸、ホウ酸エステル、ホウ酸塩などのホウ酸類、水素化ホウ素類などが挙げられ、これらに限定されるものではないが、特にホウ酸あるいはホウ酸塩が好ましく用いられる。具体的には、ホウ酸類としては、オルトホウ酸、メタホウ酸、四ホウ酸などが挙げられ、ホウ酸エステルとしてはホウ酸トリエチル、ホウ酸トリメチルなどが挙げられ、ホウ酸塩としては上記の各種ホウ酸類のアルカリ金属塩、アルカリ土類金属塩、ホウ砂などが挙げられる。これらの化合物の中でもオルトホウ酸（以下、単にホウ酸と記す。）が好ましい。本発明で得られるＥＶＯＨペレット中のホウ素化合物の含有量は、通常、ホウ素換算で１０〜３０００ｐｐｍであり、特に５０〜２０００ｐｐｍが好ましい範囲として用いられる。かかるホウ素化合物の含有量が少なすぎると熱安定性の改善効果が少なく、また、多すぎるとゲル化の原因となったり、成形性不良となる傾向がある。
【００３８】
リン酸化合物としては、リン酸、亜リン酸などの各種の酸やその塩などが例示される。リン酸塩としては第一リン酸塩、第二リン酸塩、第三リン酸塩のいずれの形で含まれていてもよく、そのカチオン種も特に限定されるものではないが、アルカリ金属塩、アルカリ土類金属塩であることが好ましい。中でもリン酸二水素ナトリウム、リン酸二水素カリウム、リン酸水素二ナトリウム、リン酸水素二カリウムの形でリン酸化合物を添加することが好ましい。本発明で得られるＥＶＯＨペレット中のリン酸化合物の含有量は、通常、リン酸根換算で１〜１０００ｐｐｍである。かかる範囲となるように添加することで、成形物の着色およびゲルやフィッシュアイの発生を抑制することでき、かかる含有量が少なすぎると溶融成形時が着色しやすくなる傾向が見られ、逆に多すぎると成形物のゲルやフィッシュアイが発生しやすくなる場合がある。
なお、これらの添加剤は、それぞれ単独で用いても良いが、併用することが好ましい実施態様である。
【００３９】
かくして得られた、ＥＶＯＨ組成物は、従来法と同様に凝固浴に押し出してストランド状に凝固させ、これを切断してペレット化し、乾燥後、製品とすることも可能であり、含水量が少ないことから、効率的に処理できることが期待される。
しかしながら、本発明で得られたＥＶＯＨ組成物は、含水量が少ないという特徴を活かす方法として、これを押出機に供給し、溶融混練した後、該組成物を押出機から吐出し、切断してペレット化することによって、容易にＥＶＯＨペレットを得ることが好ましい実施態様である。
【００４０】
かかる押出機としては単軸押出機や二軸押出機が挙げられるが、中でもスクリューの回転方向が同方向の二軸押出機が適度なせん断により充分な混練が得られる点でより好ましい。かかる押出機のＬ／Ｄは、通常１０〜８０であり、特に１５〜７０、さらには１５〜６０であるものが好ましく用いられる。かかるＬ／Ｄが小さすぎると、練りが不充分で吐出が不安定となる傾向があり、逆に大きすぎると過度のせん断を与えることにより好ましくないせん断発熱を引き起こす傾向がある。
【００４１】
押出機のスクリュー回転数は、通常、１０〜４００ｒｐｍであり、特に３０〜３００ｒｐｍ、さらには５０〜２５０ｒｐｍの範囲が好ましく用いられる。かかる回転数が小さすぎると吐出が不安定となる傾向があり、また、大きすぎると好ましくないせん断発熱によって樹脂の劣化の原因と成る場合がある。
【００４２】
押出機内における樹脂温度は、通常は８０〜２５０℃で行われる。特に、かかる押出工程において、ＥＶＯＨ組成物の含水率を極力低減させたい場合には、１２０〜２５０℃、好ましくは１５０〜２３０℃の温度範囲で行われる。かかる樹脂温度が高すぎるとＥＶＯＨが熱劣化しやすくなる傾向にあり、逆に低すぎるとＥＶＯＨが十分に溶融状態とならず、良好な混練がなされないため、例えば、前工程で添加した添加剤の含有状態が均一にならなかったり、押出が良好におこなわれなかったり、あるいは含水率の低減が不充分となり、押出後のストランドあるいはペレット中に水分が残存することにより、発泡の原因となる場合がある。
また、ＥＶＯＨの熱劣化を極力抑制するために、含水量を維持しながら行いたい場合には、８０〜１０５℃、特に８５〜１００℃、さらには９０〜１００℃の樹脂温度で行われる。
かかる樹脂温度の調整方法は特に限定されないが、通常は、押出機内シリンダーの温度を適宜設定する方法が用いられる。
【００４３】
かかる押出機での溶融混練においては、含水状態であるＥＶＯＨを溶融混練するため、押出機の少なくとも一箇所から水あるいは水蒸気を排出することが好ましい。かかる排出手段としては、特に限定されるものではないが、押出機のシリンダーに設けられた脱水孔、ベント口あるいは脱水スリットから排出する方法が挙げられる。脱水スリットとしては、ウェッジワイヤー式脱水スリットやスクリーンメッシュ式脱水スリットが好適なものとして挙げられ、ベント口としては、真空ベントやオープンベントが挙げられる。中でも、脱水スリットは、水、水蒸気のいずれも排出することができ、樹脂の付着や漏出が少ないことから好ましく用いられる。なお、かかる排出手段は、複数用いてもよく、その場合には同一の種類のものであっても、異なるものを組み合わせて用いても良い。
【００４４】
なお、前述の添加剤を押出機内で添加することも可能である。かかる添加剤を添加する場合、押出機への添加位置は、ＥＶＯＨが溶融状態である位置であることが好ましく、１箇所または２箇所以上から押出機に添加することが好ましい。
また、かかる添加剤の形態は特に限定されず、粉末状やペースト状、あるいは液体に分散させた状態や溶液として添加する方法を挙げることができる。なかでも、溶液として添加する方法が、均一かつ定量的に添加できるためこのましく、かかる液体としては取扱いが容易で、安全であることから、水が好適である。
【００４５】
押出機から吐出されたＥＶＯＨ樹脂をペレット化する方法は特に限定されないが、前記樹脂組成物をダイスからストランド状に押出し、冷却の後、適切な長さにカットする方法が用いられる。かかる冷却の方法としては、特に限定されないが、押し出された樹脂の温度よりも低温に保持された液体に接触させる方法や、冷風を吹き付ける方法が好ましく用いられ、前述の液体としては水が好ましく用いられる。かかるペレットの形状は通常、円筒状であり、その大きさは、後に成形材料として用いる場合の利便性の観点から、ダイスの口径は２〜６ｍｍφ、ストランドのカット長さは１〜６ｍｍ程度が好適に用いられる。なお、押出機から吐出されたＥＶＯＨがまだ溶融状態である間に、大気中あるいは水中でカットする方法も好適に用いられる。
【００４６】
かかる押出機による溶融混練で得られたペレットは、押出機内で十分に水分が除去されたものであれば、そのまま製品とすることができるが、その水分除去が不充分である場合には、乾燥工程に供することで余分な水分を除くことができる。かかる乾燥方法としては特に限定されないが、静置乾燥法、流動乾燥法などが好適な方法として挙げられ、異なる乾燥方法による多段階の乾燥工程で行うことも可能であり、特に、一段階目に流動乾燥法、二段階目に静置乾燥法で乾燥する方法が色調の点で好適である。
【００４７】
なお、かかる押出機での溶融混練においては、前工程で得られたＥＶＯＨ含水組成物として、重合度、エチレン含有量、ケン化度などが異なる二種以上のＥＶＯＨ含水組成物をブレンドして溶融成形することも可能である。また、他の各種可塑剤、滑剤、安定剤、界面活性剤、色剤、紫外線吸収剤、帯電防止剤、乾燥剤、架橋剤、金属塩、充填剤、各種繊維などの補強剤などを適量添加して溶融混練することも可能である。
このようにして得られたＥＶＯＨペレットは、押出成形、射出成形などの溶融成形によって、フィルム、シート、カップ、ボトルなどの成形体に成形され、食品、医薬品、工業薬品、農薬などの包装用途に用いられる。
【実施例】
【００４８】
以下に、本発明を実施例を挙げて説明するが、本発明はその要旨を超えない限り、実施例の記載に限定されるものではない。
尚、例中、「部」、「％」とあるのは、断りのない限り重量基準を意味する。
【００４９】
実施例１
上部にＥＶＯＨ溶液供給管と水／アルコール排出管、頂部に蒸気排出管を有し、一方、下部に水溶液供給管、底部にＥＶＯＨ抜出管を有する、加熱ジャケットとパドル式攪拌翼を備えた密閉型容器を用いて実験を行った。
まず、上部のＥＶＯＨ溶液供給管より、エチレン含有量２９モル％、ケン化度９９．５モル％のＥＶＯＨ１００重量部に対し、水を７５重量部、メタノールを７５重量部、酢酸を０．３重量部、ホウ酸を０．１重量部含有するＥＶＯＨ溶液を２５０重量部／ｈｒで上部より供給し、酢酸を０．０５％、リン酸ナトリウムを０．０４％、リン酸カルシウムを０．００５％、ホウ酸を０．００７％含有する水溶液を２５０重量部／ｈｒで下部より連続的に供給し、攪拌しながら両者を連続的に接触させた。容器上部から液状の水／アルコール混合物はオーバーフローで排出し、水／メタノール混合蒸気は上部配管から抜き出した。
なお、容器内の温度は９０〜１００℃となるようにジャケットとコイルで調整し、圧力は０．０５ＭＰａＧとなるように上記抜き出し配管に備えたバルブで調整した。
容器底部より、モチ状となったＥＶＯＨ含水組成物を、容器内部での滞留時間が１〜３時間となるようにバルブで調整しながら取り出した。得られたＥＶＯＨ含水組成物はＥＶＯＨ１００重量部に対し、水を４３重量部、メタノールを２重量部含有するものであった。
【００５０】
得られたＥＶＯＨ含水組成物を二軸押出機に連続的に投入し、溶融混練を行った。ＥＶＯＨ含水組成物の単位時間あたりの投入量は４ｋｇ／ｈｒであった。二軸押出機の仕様を以下に示す。
Ｌ／Ｄ            ４２
口径              ３０ｍｍφ
スクリュー        同方向完全噛み合い型
回転数            ９０ｒｐｍ
シリンダー温度    ９５ ℃
ダイス温度        ９５ ℃
ダイス口径        ３．５ｍｍφ
かかる押出機から吐出されたＥＶＯＨをウォーターバスでストランド状に冷却後、切断してＥＶＯＨペレットを得た。かかるペレットの含水率は１８重量％であった。
得られたペレットを窒素雰囲気下、１１５℃で水分が０．２％となるまで乾燥を行い、
その着色の程度を目視で観察したが、全く着色は認められなかった。
【００５１】
実施例２
エチレン含有量２９モル％、ケン化度９９．５モル％のＥＶＯＨ１００重量部に対し、メタノールを４００重量部含むＥＶＯＨメタノール溶液を、１０段の棚段塔の塔頂から２段目の棚板に８０重量部／ｈｒで連続的に供給、水蒸気を最下段の棚板から６０ 重量部／ｈｒで連続的に供給し、ＥＶＯＨメタノール溶液と水蒸気とを棚段塔内で向流で接触させた。塔内の温度は１０８℃、塔内の圧力は０．２ＭＰａＧであった。かかる棚段塔の塔頂部からメタノール蒸気と水蒸気を留去し、これらは凝縮器で凝縮し、水／メタノール混合溶液として回収した。また、棚段塔の塔底部からは、ＥＶＯＨ１００重量部に対し、メタノールを７５重量部、水を７５重量部含有するＥＶＯＨの水／メタノール混合溶液を連続的に抜き出した。
【００５２】
次に、このＥＶＯＨの水／メタノール混合溶液を、実施例１で用いたものと同様の容器に８０重量部供給し、さらにホウ酸水溶液（３重量％）、酢酸水溶液（１０重量％）、リン酸水溶液（８０重量％）、リン酸カルシウム水溶液（１重量％）を、各々、ＥＶＯＨ１００重量部に対して０．０１重量部、０．０５重量部、０．０５重量部、０．００３重量部となるように添加し、さらに水蒸気をＥＶＯＨ１００重量部に対して６０重量部／ｈｒ供給し、攪拌しながらＥＶＯＨの水／メタノール溶液と水蒸気を接触させた。容器内の温度は１００℃、圧力は０．３ＭＰａＧであった。２時間後、モチ状（ドゥ状？）となったＥＶＯＨ組成物（ＥＶＯＨ１００重量部に対し、水４３重量部、メタノールを３重量部含有）を得た。
得られたＥＶＯＨ組成物を実施例１と同様に二軸押出機を用いてペレット化し、同様に乾燥させたところ、全く着色は認められなかった。
【００５３】
比較例１
実施例１において攪拌を行わなかった以外は同様にして操作を行ったところ、容器底部から導出されたＥＶＯＨ組成物の水分量は３５〜５０％の間で変動し、不均一であった。
また、実施例１と同様に押出機によってペレット化し、同様の条件で乾燥したところ、得られたペレットは部分的に黄色く着色していた。
【産業上の利用可能性】
【００５４】
本発明のＥＶＯＨ組成物の製造方法は、エチレンと脂肪酸ビニルエステルの共重合物をケン化して得られたＥＶＯＨのアルコール溶液から、アルコールを開放状態にされすことなく水に置換することが可能な製造方法において、熱安定化剤をＥＶＯＨ中に均一に含有されることが可能な製造方法であって、かかる製造方法によって得られたＥＶＯＨ組成物は、押出機での熱履歴によってペレットが着色することがない。